(57)【要約】【課題】  疎水性樹脂に、無機層状化合物をナノメートルオーダーで良好に分散させ、強度、耐水性、ガスバリア性が良好な樹脂組成物を効率よく製造する方法を提供する。【解決手段】  水膨潤性無機層状珪酸塩および疎水性樹脂が水性溶剤に分散された水性分散液と、有機オニウム塩とを混合し、水膨潤性無機層状珪酸塩が分散された疎水性樹脂を凝集させる工程を含むことを特徴とする疎水性樹脂組成物の製造方法。得られる疎水性樹脂組成物は、さらに熱可塑性樹脂と混合されてもよい。【選択図】      なし【特許請求の範囲】
【請求項１】
水膨潤性無機層状珪酸塩および疎水性樹脂が水性溶剤に分散された水性分散液と、有機オニウム塩とを混合し、水膨潤性無機層状珪酸塩が分散された疎水性樹脂を凝集させる工程を含むことを特徴とする疎水性樹脂組成物の製造方法。
【請求項２】
水性分散液中に分散された水膨潤性無機層状珪酸塩からなる粒子の平均粒子径は、０．２〜１００μｍであることを特徴とする請求項１に記載の疎水性樹脂組成物の製造方法。
【請求項３】
水性分散液中に分散された疎水性樹脂からなる粒子の平均粒子径は、０．０１〜０．５μｍであることを特徴とする請求項１に記載の疎水性樹脂組成物の製造方法。
【請求項４】
水性分散液中に分散された疎水性樹脂からなる粒子の平均粒子径は、水性分散液中に分散された水膨潤性無機層状珪酸塩からなる粒子の平均粒子径以下であることを特徴とする請求項１に記載の疎水性樹脂組成物の製造方法。
【請求項５】
疎水性樹脂は、エチレン性不飽和単量体を重合させて得られる重合体からなることを特徴とする請求項１〜４のいずれかに記載の疎水性樹脂組成物の製造方法。
【請求項６】
水性分散液は、２３℃における粘度が５０〜２００００ｍＰａ・ｓであることを特徴とする請求項１〜５のいずれかに記載の疎水性樹脂組成物の製造方法。
【請求項７】
水性分散液は、疎水性樹脂１００質量部を基準として、水膨潤性無機層状珪酸塩０．５〜１０００質量部を含有するものであることを特徴とする請求項１〜６のいずれかに記載の疎水性樹脂組成物の製造方法。
【請求項８】
有機オニウム塩は、炭素数８〜２２のアルキル基または芳香族基を有するものであることを特徴とする請求項１〜７のいずれかに記載の疎水性樹脂組成物の製造方法。
【請求項９】
請求項１〜８のいずれかに記載の方法により製造される疎水性樹脂組成物。
【請求項１０】
熱可塑性樹脂および請求項９に記載の疎水性樹脂組成物を含有する熱可塑性樹脂組成物。
【発明の詳細な説明】
【技術分野】
【０００１】
本発明は、強度、耐水性、ガスバリア性が良好な疎水性樹脂組成物の製造方法に関するものである。
【背景技術】
【０００２】
熱可塑性樹脂中に、ナノメートルオーダーで分散された無機層状化合物が配合された組成物は、ナノコンポジットとも呼ばれている。ナノメートルオーダーで分散とは、無機層状化合物が層の厚さ１〜１００ｎｍ程度、特に１〜５０ｎｍ程度の板状の粒子として分散している状態を意味している。上記ナノコンポジットは、比較的少量の無機層状化合物が配合されることにより、高い強度、弾性率や耐熱性が付与されるので軽量化が可能である。またリサイクルも比較的容易なため環境への負荷を小さくできる材料としても注目されている。さらにガスバリア性や難燃性も付与されることから高機能化された組成物としての用途展開も多数報告されている。
熱可塑性樹脂中に、無機層状化合物をナノメートルオーダーで分散させることは容易ではないが、いくつかの技術が提案されている。例えば、有機化合物により変性された無機層状化合物が有機溶剤に分散された分散液および熱可塑性樹脂が有機溶剤に溶解された溶液を混合する方法（特許文献１）、有機化合物により変性された無機層状化合物および熱可塑性樹脂を溶融混練する方法（特許文献２、３）、が知られている。また溶剤、無機層状化合物、無機層状化合物分散剤および熱可塑性樹脂を溶融混合する方法（特許文献４）も知られている。そしてこれらの公知文献において、有機化合物や無機層状化合物分散剤として有機オニウム塩を使用できることも開示されている。しかし、このような方法により得られる組成物は、条件によっては無機層状化合物の分散が充分とならず、強度、耐水性、ガスバリア性が不充分なものとなる場合があった。
水分散させた無機層状化合物とラテックスの混合液に、無機酸を添加して塩析させ、無機層状化合物が分散された熱可塑性樹脂組成物を得る方法（非特許文献１）も知られている。しかし、無機層状化合物の分散が不充分となりやすいほか、組成物の耐水性が悪いものになる場合があった。
特許文献５には、無機層状化合物の分散液および合成樹脂エマルションを混合して、無機層状化合物および合成樹脂を含有する組成物が得られることが開示されている。また、合成樹脂エマルションは有機オニウム塩からなる乳化剤を含有していてもよいことが、乳化剤の例示のひとつとして一応は開示されている。そして無機層状化合物および合成樹脂を含有するエマルションを塗工して乾燥させ、薄い被膜が得られることは開示されている。しかし、無機層状化合物が合成樹脂に良好に分散された強度、耐水性、ガスバリア性が良好な合成樹脂組成物を生産性よく単離する方法については開示も示唆もまったくされていない。
【０００３】
【特許文献１】特開平７−７０３５７号公報
【特許文献２】特開平９−２１７０１２号公報
【特許文献３】特開平１０−１８２８９２号公報
【特許文献４】特開２０００−２３９３９７号公報
【特許文献５】特開２０００−２９０８９５号公報
【非特許文献１】Journal of Applied Polymer Science,Vol.78,1873-1878(2000)
【発明の開示】
【発明が解決しようとする課題】
【０００４】
本発明は、疎水性樹脂に、無機層状化合物をナノメートルオーダーで良好に分散させ、強度、耐水性、ガスバリア性が良好な樹脂組成物を効率よく製造する方法を提供しようとするものである。
【課題を解決するための手段】
【０００５】
上記課題を解決するために、請求項１に記載の発明の疎水性樹脂組成物の製造方法は、水膨潤性無機層状珪酸塩および疎水性樹脂が水性溶剤に分散された水性分散液と、有機オニウム塩とを混合し、水膨潤性無機層状珪酸塩が分散された疎水性樹脂を凝集させる工程を含むことを特徴とするものである。
請求項２に記載の発明の疎水性樹脂組成物の製造方法は、請求項１に記載の発明において、水性分散液中に分散された水膨潤性無機層状珪酸塩からなる粒子の平均粒子径は、０．２〜１００μｍであることを特徴とするものである。
請求項３に記載の発明の疎水性樹脂組成物の製造方法は、請求項１に記載の発明において、水性分散液中に分散された疎水性樹脂からなる粒子の平均粒子径は、０．０１〜０．５μｍであることを特徴とするものである。
請求項４に記載の発明の疎水性樹脂組成物の製造方法は、請求項１に記載の発明において、水性分散液中に分散された疎水性樹脂からなる粒子の平均粒子径は、水性分散液中に分散された水膨潤性無機層状珪酸塩からなる粒子の平均粒子径以下であることを特徴とするものである。
請求項５に記載の発明の疎水性樹脂組成物の製造方法は、請求項１〜４のいずれかに記載の発明において、疎水性樹脂は、エチレン性不飽和単量体を重合させて得られる重合体からなることを特徴とするものである。
請求項６に記載の発明の疎水性樹脂組成物の製造方法は、請求項１〜５のいずれかに記載の発明において、水性分散液は、２３℃における粘度が５０〜２００００ｍＰａ・ｓであることを特徴とするものである。
請求項７に記載の発明の疎水性樹脂組成物の製造方法は、請求項１〜６のいずれかに記載の発明において、水性分散液は、疎水性樹脂１００質量部を基準として、水膨潤性無機層状珪酸塩１０〜５０００質量部を含有することを特徴とするものである。
請求項８に記載の発明の疎水性樹脂組成物の製造方法は、請求項１〜７のいずれかに記載の発明において、有機オニウム塩は、炭素数８〜２２のアルキル基または芳香族基を有することを特徴とするものである。
請求項９に記載の発明の疎水性樹脂組成物は、請求項１〜８のいずれかに記載の発明により製造されることを特徴とするものである。
請求項１０に記載の発明の熱可塑性樹脂組成物は、熱可塑性樹脂および請求項９に記載の発明の疎水性樹脂組成物を含有することを特徴とするものである。
【発明の効果】
【０００６】
疎水性樹脂に、無機層状化合物をナノメートルオーダーで良好に分散させることができ、強度、耐水性、ガスバリア性が良好な疎水性樹脂組成物を効率よく製造することができた。得られた疎水性樹脂組成物または該疎水性樹脂組成物を含む熱可塑性樹脂組成物は、強度、耐水性、ガスバリア性が良好な被覆材料、包装材料、成形材料、充填材料などとして有用である。
【発明を実施するための最良の形態】
【０００７】
本発明で使用される水膨潤性無機層状珪酸塩（以下、単に層状珪酸塩ともいう。）は、疎水性樹脂に分散されて強度、耐水性、ガスバリア性を向上させる機能を発揮するものである。層状珪酸塩は、２層の珪酸四面体層がマグネシウムまたはアルミニウムを含む八面体層を間にはさんだサンドイッチ型の３層構造となって１枚の板状結晶層を形成し、この結晶層が積層されて層状となったものである。１枚の板状結晶層は、厚さが１ｎｍ程度、厚さと垂直方向の面の大きさが縦横平均して１００ｎｍ〜１００μｍ程度というのが標準的である。珪酸層は負の電荷を有し、これは通常結晶層の間に存在するナトリウムイオンまたはリチウムイオンなどの金属カチオンにより中和されている。層状珪酸塩は、上記のように珪酸層が有する負の電荷に由来するカチオン交換能を持つものであり、カチオン交換容量が３０〜１５０ｍｅｑ／１００ｇ（層状珪酸塩１００ｇあたりのミリ当量数）であるものが好ましい。カチオン交換容量が小さすぎても大きすぎても後述する膨潤が不充分になる場合がある。
【０００８】
このような層状珪酸塩としては、ベントナイト、モンモリロナイト、サポナイト、ヘクトライト、パイデライト、スティブンサイト、ノントロナイト、バーミキュライト、マイカ、フッ素化マイカなどを主成分とするものが挙げられる。天然物由来のものでも天然物の処理品でもよく、水膨潤性マイカのように合成品であってもよい。天然物処理品の例としては、水熱処理して水膨潤性を付与されたタルクが挙げられる。層状珪酸塩は一種を単独で用いてもよく、二種以上を組み合わせて用いてもよい。
【０００９】
水膨潤性とは、結晶層間に水分子を引き入れることにより、水を吸って膨潤する性質をいい、水膨潤性の大きさは日本ベントナイト工業会標準試験方法  ＪＢＡＳ−１０４−７７に準じた方法で測定できる。層状珪酸塩は、水膨潤性の値が１５ml／２ｇ〜８０ml／２ｇのものが好ましい。このような層状珪酸塩は、水中で結晶層の層間が広がり、単層または数層にまで分散する性質を有している。すなわち数μｍの大きさの層状珪酸塩粒子が、厚さが１〜数ｎｍ程度の薄片にまで分散する。水膨潤性の値が小さすぎても大きすぎても、層状珪酸塩が疎水性樹脂に均一に分散されない場合がある。
【００１０】
層状珪酸塩は、水中で分散した状態での平均粒子径が０．２μｍ以上であるものが好ましく、１μｍ以上であるものがより好ましく、６μｍ以上であるものがさらに好ましい。０．２μｍ未満であると層状珪酸塩同士の凝集する割合が多くなり、層状珪酸塩が疎水性樹脂に均一に分散されない場合がある。平均粒子径の上限は特にないが、通常入手できる層状珪酸塩は平均粒子径１００μｍ程度までである。
【００１１】
層状珪酸塩の水中で分散した状態での平均粒子径の測定方法には、回析／散乱法による方法、動的光散乱法による方法、電気抵抗変化による方法、液中顕微鏡撮影後画像処理による方法などが可能であるが、本発明で採用している平均粒子径の測定は回析／散乱法によるものである。
回析／散乱法による粒度分布・平均粒子径測定は、膨潤してへき開した層状珪酸塩をイオン交換水中に分散させた分散液に光を透過させた時に得られる回析／散乱パターンをミー散乱理論などを用いてパターンに最も矛盾の無い粒度分布を計算することによりなされる。分散された板状結晶からなる薄片を含む分散液を試料として、このような方法により求められる平均粒子径は、薄片の厚さをあまり反映せず、厚さと垂直方向の面の大きさを主に反映するものである。
【００１２】
回析／散乱法による粒度分布・平均粒子径測定を行うことができる市販の装置としては、レーザー回析・光散乱法による粒度測定装置（コールター社製ＬＳ２３０）、レーザー回析式粒度分布測定装置（島津製作所製ＳＡＬＤ３０００）、レーザー回析・散乱式粒度分布測定装置（堀場製作所製ＬＡ９１０、ＬＡ７００、ＬＡ５００、マイクロトラックＳＰＡ、日機装製ＭＴ３０００）などが挙げられる。
【００１３】
層状珪酸塩のイオン交換容量は、３０ｍｅｑ／１００ｇ〜１５０ｍｅｑ／１００ｇであることが好ましい。イオン交換容量が小さすぎても大きすぎても、層状珪酸塩が疎水性樹脂に均一に分散されない場合がある。
【００１４】
疎水性樹脂は、本発明により得られる組成物の基本性能を担う主要成分であり、層状珪酸塩が強度、耐水性、ガスバリア性を向上させる機能を効果的に発揮するための分散媒となるものである。
【００１５】
疎水性樹脂とは、水を分散媒とし、該疎水性樹脂を分散質とするエマルションを形成可能な樹脂である。疎水性樹脂は、該疎水性樹脂を構成する重合体の単量体単位の合計量を基準として疎水性単量体単位および親水性単量体単位の割合が５０質量％以上および５０質量％以下であるものが好ましく、６０〜９９．９質量％および０．１〜４０質量％であるものがより好ましく、７０〜９９．５質量％および０．５〜３０質量％であるものがさらに好ましい。
疎水性単量体とは２０℃における水への溶解度が２質量％以下の単量体を意味し、親水性単量体とは２０℃における水への溶解度が２質量％を超える単量体を意味する。
【００１６】
疎水性樹脂としては、エチレン性不飽和単量体を重合させて得られる重合体からなるものが好ましい。疎水性樹脂の例としては、ポリブタジエン樹脂、ポリ塩化ビニリデン樹脂、ポリスチレン樹脂、ＡＢＳ樹脂（アクリロニトリル−ブタジエン−スチレン共重合樹脂）、ＳＢＲ樹脂（スチレン−ブタジエン共重合樹脂）、ＡＳ樹脂（アクリロニトリル−スチレン共重合樹脂）、アクリル樹脂、ポリメチルメタクリレート、エチレン−ビニルアルコール共重合樹脂，エチレン−酢酸ビニル共重合樹脂、エチレン−アクリル酸共重合樹脂、エチレン−アクリル酸エステル共重合樹脂、アクリロニトリル−アクリル酸エステル共重合樹脂、ポリウレタン樹脂などを挙げるとができる。特に、ポリブタジエン樹脂、アクリル樹脂、ＳＢＲ樹脂、ＡＢＳ樹脂が好ましい。これらは一種を単独で用いてもよく、二種以上を組み合わせて用いてもよい。
【００１７】
層状珪酸塩および疎水性樹脂は、水性溶剤に分散された水性分散液として使用される。水性溶剤は、水そのものであってもよいし、水および水と混和する溶剤を主成分とする混合溶剤であってもよい。混合溶剤の場合は水の割合が混合溶剤全体の３０質量％以上であることが好ましく、５０質量％以上であることがより好ましく、７０質量％以上であることがさらに好ましい。水と混和する溶剤としては、プロトン供与性を有する溶剤が好ましく、具体例としてはメタノール、エタノール、プロパノール、エチレングリコール、プロピレングリコール、ジエチレングリコール、エチレングリコールモノエチルエーテル、エチレングリコールジエチルエーテル、エチレングリコールモノアセテート、エチレングリコールジアセテート、ポリエチレングリコール、ポリプロピレングリコールなどが挙げられる。混合溶剤は、水およびプロトン供与性を有する溶剤以外の溶剤を含むものであってもよい。
【００１８】
層状珪酸塩および疎水性樹脂が水性溶剤に分散された水性分散液（以下、層状珪酸塩および疎水性樹脂の分散液ともいう。）は、水性溶剤に層状珪酸塩および疎水性樹脂を分散させる方法、層状珪酸塩が水性溶剤に分散された分散液に疎水性樹脂を分散させる方法、疎水性樹脂が水性溶剤に分散された分散液に層状珪酸塩を分散させる方法、層状珪酸塩が水性溶剤に分散された分散液と疎水性樹脂が水性溶剤に分散された分散液とを混合する方法などによって製造することができる。層状珪酸塩が水性溶剤に分散された分散液と疎水性樹脂が水性溶剤に分散された分散液とを混合する方法は、得られる層状珪酸塩および疎水性樹脂の分散液が、分散性の良好なものとなりやすいために好ましい方法である。
【００１９】
層状珪酸塩および疎水性樹脂の分散液は、疎水性樹脂１００質量部を基準とする層状珪酸塩の含有割合が０．５〜１０００質量部であるものが好ましく、１〜５００質量部であるものがより好ましく、３〜３００質量部であるものがさらに好ましい。
得られる疎水性樹脂組成物が、後述する「疎水性樹脂組成物マスターバッチ」として熱可塑性樹脂との混合に供される場合には、疎水性樹脂１００質量部を基準とする層状珪酸塩の含有割合が１〜１０００質量部であるものが好ましく、２〜５００質量部であるものがより好ましく、６〜３００質量部であるものがさらに好ましい。疎水性樹脂組成物が数倍量の熱可塑性樹脂と混合された熱可塑性樹脂組成物は、数分の１に希釈された層状珪酸塩を含むことになる。
得られる疎水性樹脂組成物が、後述する「疎水性樹脂組成物マスターバッチ」として使用されることなく、そのまま使用される場合には、疎水性樹脂１００質量部を基準とする層状珪酸塩の含有割合が０．５〜１００質量部であるものが好ましく、１〜５０質量部であるものがより好ましく、３〜３０質量部であるものがさらに好ましい。
上記割合が好ましい理由は、疎水性樹脂組成物または熱可塑性樹脂組成物が、強度、耐水性、ガスバリア性の特に良好なものとなるためである。
【００２０】
層状珪酸塩および疎水性樹脂の分散液は、２３℃における粘度が５０〜２００００mＰａ・ｓであることが好ましく、１００〜２００００mＰａ・ｓであることがより好ましい。粘度が低すぎても高すぎても得られる組成物が分散性の不充分なものとなる場合がある。上記粘度はＢ型回転粘度計を使用して回転速度６０ｒｐｍにおいて測定したときの値である。
層状珪酸塩および疎水性樹脂の分散液が調製されるときのｐＨは、中性またはアルカリ性であることが好ましい。その理由は、分散液のｐＨが酸性であると、層状珪酸塩と疎水性樹脂が混合されたときに凝集が始まり、充分な分散がなされない場合があるためである。好ましいｐＨは５以上であり、より好ましいｐＨは６以上であり、さらに好ましいｐＨは６．５以上である。
【００２１】
層状珪酸塩が水性溶剤に分散された分散液は、例えば撹拌しながら水性溶剤に層状珪酸塩を添加、混合し、混合液をホモジナイザーなどを使用して分散させることによっても得られる。疎水性樹脂が水性溶剤に分散された分散液との混合に供される層状珪酸塩が水性溶剤に分散された分散液は、該分散液中の層状珪酸塩の濃度が０．１〜２０質量％であることが好ましく、１〜１０質量％であることがより好ましい。０．１質量％未満では生産性が悪く、２０質量％を超えると充分に分散できない場合がある。
【００２２】
疎水性樹脂が水性溶剤に分散された分散液は、水性溶剤に疎水性樹脂を分散させる方法、水性溶剤中で原料単量体を乳化重合させて得られる疎水性樹脂を分散状態とする方法、有機溶剤に疎水性樹脂が溶解した溶液に水性溶剤を添加して疎水性樹脂を分散させる方法、有機溶剤に疎水性樹脂が溶解した溶液に水性溶剤を添加して疎水性樹脂を分散させた後に有機溶剤を除去する方法などによって製造することができる。水性溶剤中で原料単量体を乳化重合させて得られる疎水性樹脂を分散状態とする方法は、生産性が良好であり、得られる分散液は疎水性樹脂の分散性が良好なものとなりやすいために好ましい方法である。
【００２３】
疎水性樹脂は、水性溶剤に分散された状態における平均粒子径が、層状珪酸塩の平均粒子径以下であることが好ましく、層状珪酸塩の平均粒子径の２分の１以下であることがより好ましく、層状珪酸塩の平均粒子径の１０分の１以下であることがさらに好ましい。疎水性樹脂の分散粒子の具体的な平均粒子径としては５００ｎｍ以下が好ましく、２００ｎｍ以下がより好ましく、１００ｎｍ以下がさらに好ましい。疎水性樹脂の分散粒子の平均粒子径が大きすぎると、得られる疎水性樹脂組成物は、疎水性樹脂と層状珪酸塩の分散性が不充分なものとなる場合がある。疎水性樹脂の分散粒子の平均粒子径の下限は特にないが、１０ｎｍ未満のものは製造が難しい場合がある。本発明において、疎水性樹脂の分散粒子の平均粒子径は、層状珪酸塩の分散粒子の平均粒子径の測定と同じ方法により測定された。
【００２４】
疎水性樹脂は、公知の乳化剤が使用されることにより、水性溶剤中に安定に分散される。乳化剤としてはアニオン型乳化剤またはノニオン型乳化剤が好ましく、アニオン型乳化剤が特に好ましい。その理由は、「層状珪酸塩および疎水性樹脂の分散液と、有機オニウム塩とを混合し、層状珪酸塩が分散された疎水性樹脂を凝集させる工程」において、層状珪酸塩が分散された疎水性樹脂の凝集がより円滑になされるためである。乳化剤は、汎用の比較的低分子量の乳化剤、反応性乳化剤、高分子乳化剤などのいずれであってもよい。また、疎水性樹脂が自己乳化性を有するものである場合は、乳化剤は使用されなくてもよい。
【００２５】
有機オニウム塩は、層状珪酸塩および疎水性樹脂の分散液と混合されて、層状珪酸塩が分散された疎水性樹脂の凝集、析出を促進するはたらきをするものである。また、有機オニウム塩は、有機オニウムカチオンが層状珪酸塩の金属カチオンとカチオン交換することにより、層状珪酸塩に疎水性を付与する。有機オニウム塩により疎水性を付与された層状珪酸塩は、耐水性が優れたものとなる。
有機オニウム塩としては、有機アンモニウム塩、有機ホスホニウム塩などが挙げられる。炭素数が８〜２２のアルキル基、または芳香族基を有している有機オニウム塩は好ましいものであり、炭素数が８〜２２のアルキル基、または芳香族基を有している有機アンモニウム塩は特に好ましいものである。その理由は、「層状珪酸塩および疎水性樹脂の分散液と、有機オニウム塩とを混合し、層状珪酸塩が分散された疎水性樹脂を凝集させる工程」において、層状珪酸塩が分散された疎水性樹脂の凝集がより円滑になされるためである。
【００２６】
有機オニウム塩の具体例としては、オクチルアンモニウム塩、デシルアンモニウム塩、ドデシルアンモニウム塩、テトラデシルアンモニウム塩、オクタデシルアンモニウム塩、ヘキシルトリメチルアンモニウム塩、オクチルトリメチルアンモニウム塩、デシルトリメチルアンモニウム塩、ドデシルトリメチルアンモニウム塩、テトラデシルトリメチルアンモニウム塩、ヘキサデシルトリメチルアンモニウム塩、オクタデシルトリメチルアンモニウム塩、ドデシルジメチルアンモニウム塩、ドデシルメチルアンモニウム塩、アミノドデカン酸塩などのアンモニウム塩、テトラブチルホスホニウムクロライド、トリフェニルホスホニウム塩等の有機ホスホニウム塩などが挙げられる。
【００２７】
本発明の疎水性樹脂組成物の製造方法において、有機オニウム塩は、あらかじめ層状珪酸塩および疎水性樹脂が水性溶剤に分散された水性分散液と混合されることが極めて重要である。
層状珪酸塩および有機オニウム塩の混合物または有機オニウム塩により処理された層状珪酸塩に、疎水性樹脂が添加、混合されると得られる組成物は分散性が不充分となる場合がある。疎水性樹脂および有機オニウム塩の混合物に、層状珪酸塩が添加、混合されても得られる組成物は分散性が不充分となる場合がある。層状珪酸塩、疎水性樹脂および有機オニウム塩が実質的に同時に混合されても得られる組成物は分散性が不充分なものとなる場合がある。これら例示した３つの方法は、いずれも本発明の技術的範囲外の方法である。
【００２８】
層状珪酸塩および疎水性樹脂の分散液と混合される有機オニウム塩は、固体状態のものが使用されてもよいし、水性溶剤に溶解された溶液状態のものが使用されてもよい。得られる組成物の分散性が良好となりやすいために、水性溶剤に溶解された溶液状態の有機オニウム塩を使用することが好ましい。
層状珪酸塩および疎水性樹脂の分散液と有機オニウム塩との混合方法としては、撹拌されている層状珪酸塩および疎水性樹脂の分散液に有機オニウム塩または有機オニウム塩の溶液を徐々に添加する方法、撹拌されている有機オニウム塩の溶液に層状珪酸塩および疎水性樹脂の分散液を徐々に添加する方法、層状珪酸塩および疎水性樹脂の分散液と有機オニウム塩または有機オニウム塩の溶液とを一気に混合する方法などが例示されるが、特に制限はない。
【００２９】
層状珪酸塩および疎水性樹脂の分散液と有機オニウム塩との混合は、１５〜１００℃の温度で行われることが好ましく、３０〜１００℃の温度で行われることがより好ましい。その理由は、層状珪酸塩が良好に分散された疎水性樹脂の凝集が、より速やかにおこるためである。
【００３０】
有機オニウム塩の使用量は、使用される層状珪酸塩が有するカチオン交換容量の０．１倍以上に相当する量が好ましく、０．５倍以上に相当する量がより好ましく、１倍以上に相当する量がさらに好ましい。有機オニウム塩の使用量が少なすぎると、水性溶剤中で疎水性樹脂組成物が凝集しにくいために疎水性樹脂組成物回収の作業性が悪く、回収率も小さくなる場合がある。また、得られる疎水性樹脂組成物は層状珪酸塩と疎水性樹脂の分散が不充分なものとなったり、耐水性の不充分なものとなったりする場合がある。
有機オニウム塩の使用量の上限は特にないが、層状珪酸塩が有するカチオン交換容量の１０倍以上使用しても効果の向上はなく、経済的に無駄である。
【００３１】
層状珪酸塩および疎水性樹脂の分散液と、有機オニウム塩とが混合されると、層状珪酸塩が分散された疎水性樹脂すなわち疎水性樹脂組成物が凝集、析出する。本発明によれば、層状珪酸塩が良好に分散された疎水性樹脂組成物が、簡単な生産性のよい回収方法により、高い回収率で得られる。ここに本発明の特徴がある。例えば特許文献５に記載されている無機層状化合物および合成樹脂を含有するエマルションを原料として使用し、水を除去すれば、生成する組成物は、本発明の疎水性樹脂組成物と類似の性能を有するものとなるようにも思えるが、エマルションから水を完全に除去するというのは熱エネルギーを多く必要とするほか、設備としても生産性の悪い方法である。しかも特許文献５に具体的に開示されている発明は、有機オニウム塩が組み合わせて使用されていないために、得られる被膜（組成物）が、条件によっては耐水性の不充分なものとなるのである。さらに、特許文献５に記載されている実施例において、乳化剤が有機オニウム塩に置換された場合には、「合成樹脂（本発明の疎水性樹脂）および有機オニウム塩を含む分散液と無機層状化合物（本発明の層状珪酸塩）の分散液が混合される」こととなり、上述のとおり分散性が不充分になりやすく、本発明のような効果を奏することはない。
【００３２】
水性溶剤および疎水性樹脂組成物を含む水性分散液は、遠心分離機やフィルタープレスにかけるなどの公知の方法により脱溶剤処理をされることにより、単離された疎水性樹脂組成物を与える。有機オニウム塩添加により層状珪酸塩から排除された金属カチオン、層状珪酸塩にとりこまれなかった有機オニウム塩などの夾雑物は、水性溶剤に溶け込んで除去される。疎水性樹脂組成物は、必要に応じて水で洗浄することにより、上記夾雑物の含有量をさらに低減させたものとすることができる。疎水性樹脂組成物は、必要に応じて乾燥させて、水分などの揮発性成分を実質的に含まないものとすることができる。
【００３３】
疎水性樹脂組成物は、そのままで使用されてもよいし、熱可塑性樹脂と混合された組成物（以下、熱可塑性樹脂組成物ともいう。）として使用されてもよい。熱可塑性樹脂に制限はないが、例としては、上記に例示した疎水性樹脂のほか、ポリエステル樹脂、ポリカーボネート樹脂などが挙げられる。
本発明によって得られる疎水性樹脂組成物は、疎水性樹脂からなる分散媒中に層状珪酸塩が極めて良好に分散されるものであるため、比較的高濃度の層状珪酸塩が分散された疎水性樹脂組成物（以下、疎水性樹脂組成物マスターバッチともいう。）を予め調製しておき、該疎水性樹脂組成物マスターバッチと熱可塑性樹脂を混練することにより、目的とする濃度の層状珪酸塩が分散された熱可塑性樹脂組成物を容易に製造することもできる。
熱可塑性樹脂組成物製造に供される疎水性樹脂組成物マスターバッチと熱可塑性樹脂の混合割合は、生産性および分散性を良好なものとするため、疎水性樹脂組成物マスターバッチ１００質量部を基準として、熱可塑性樹脂５０質量部〜５０００質量部が好ましく、１００質量部〜１０００質量部がより好ましい。疎水性樹脂組成物マスターバッチと熱可塑性樹脂の混練は、通常熱可塑性樹脂の混練に利用される公知の方法によってなされればよい。
【００３４】
疎水性樹脂組成物または熱可塑性樹脂組成物は、可塑剤、流動性調節剤、滑剤、熱安定剤、光安定剤、体質顔料、着色顔料など公知の添加剤やその他の樹脂などが添加されたものであってもよい。
【実施例】
【００３５】
（製造例１）（層状珪酸塩分散液の調製）
層状珪酸塩としてＮａ−モンモリロナイト（平均粒子径２μｍ、イオン交換容量１００ｍｅｑ／１００ｇ）を固形分４％となるようにイオン交換水と混合し、８０℃に加温後、ホモジナイザーを使用して１時間攪拌し、該層状珪酸塩の水分散液Ａを得た。
（製造例２）（層状珪酸塩分散液の調製）
層状珪酸塩としてフッ素合成雲母（平均粒子径１０μｍ、イオン交換容量４５ｍｅｑ／１００ｇ）を固形分１０％となるようにイオン交換水と混合し、８０℃に加温後、ホモジナイザーを使用して１時間攪拌し、該層状珪酸塩の水分散液Ｂを得た。
（製造例３）（比較用の層状珪酸塩有機変性物の調製）
製造例１で得られた層状珪酸塩の水分散液Ａ１００質量部に、１％ステアリルベンジルジメチルアンモニウムクロライド水溶液４００質量部を混合し、生成した沈殿物をイオン交換水で３回洗浄した後、８０℃の温度において２時間乾燥させて有機変性層状珪酸塩Ｃを得た。
【００３６】
（製造例４）（疎水性樹脂の製造）
攪拌機、還流冷却器、温度計、窒素導入管および滴下ロートを備えた容量３リットルのガラス製４ツ口フラスコにイオン交換水７５質量部とラウリルスルホン酸ナトリウム０．７質量部を仕込んだ。一方、イオン交換水４３質量部、スチレン４５質量部、２−エチルヘキシルアクリレート５０質量部、メタクリル酸５質量部、ラウリルスルホン酸ナトリウム０．３質量部をホモジナイザーで混合乳化した単量体混合液を別途調製し、単量体混合液の２０％をフラスコに投入した。さらに２．５％過硫酸アンモニウム水溶液４質量部を加えた後、フラスコ内を窒素置換し、８０℃に昇温して重合反応をおこなった。３０分後、残りの単量体混合液と２．５％過硫酸アンモニウム水溶液４質量部を別々に上記フラスコ中へ３時間かけて滴下させ、滴下が終了した後８２℃において２．５時間反応させて重合を終了した。重合反応液が冷却されてから、１０％アンモニア水を添加することによりｐＨを９に調整し、固形分４０％、粘度５０ｍＰａ・ｓ、平均粒子径１００ｎｍのスチレンアクリルエマルションＥを得た。
（製造例５）（疎水性樹脂の製造）
攪拌機、還流冷却器、温度計、窒素導入管および滴下ロートを備えた容量３リットルのガラス製４ツ口フラスコにイオン交換水７５質量部とラウリルスルホン酸ナトリウム０．７質量部を仕込んだ。一方、イオン交換水４３質量部、スチレン４９質量部、２−エチルヘキシルアクリレート５０質量部、メタクリル酸１質量部、ニューコール２９３（日本乳化剤製アニオン乳化剤）５質量部、ニューコール７０７ＳＦ（日本乳化剤製アニオン乳化剤）１質量部をホモジナイザーで混合乳化した単量体混合液を別途調製した。２．５％過硫酸アンモニウム水溶液４質量部を加えた後、８０℃に昇温した後、単量体混合液と２．５％過硫酸アンモニウム水溶液４質量部を別々に上記フラスコ中へ３時間かけて滴下させ、さらに８０℃で２．５時間反応させて重合を終了した。重合反応液が冷却されてから、１０％アンモニア水を添加することによりｐＨを９に調整し、固形分４０％、粘度１２ｍＰａ・ｓ、平均粒子径６２０ｎｍのスチレンアクリルエマルションＦを得た。
【００３７】
（実施例１）
製造例４で得られたスチレンアクリルエマルションＥ１００質量部と製造例１で得られた４％Ｎａ−モンモリロナイトの水分散液Ａ１００質量部を２０℃において２時間混合し、イオン交換水を添加して、２３℃における粘度が９００ｍＰａ・ｓとなるように希釈した。上記のようにして調製された層状珪酸塩と疎水性樹脂が分散された水性分散液を、１％ステアリルベンジルジメチルアンモニウムクロライド水溶液４００質量部に撹拌しながら３０分かけて添加し、凝集物を析出させた。析出した凝集物を１０００質量部のイオン交換水により３回洗浄した後、フィルタープレスにより脱水処理をし、得られたケーキ状物を８０℃で乾燥して、疎水性樹脂組成物を得た。
（実施例２〜５）
使用する原料の種類、量を表１または表２のように変更する以外は実施例１と同様の操作を行って疎水性樹脂組成物を得た。
【００３８】
（比較例１および５）
表１または表２に示す層状珪酸塩および疎水性樹脂を含む分散液をそのまま（有機オニウム塩により処理することなく）ガラス板上に塗布し、６０℃において乾燥させて、比較用の組成物を得た。
（比較例２）
製造例３で得られた有機変性層状珪酸塩Ｃ（有機オニウム塩により予め処理された層状珪酸塩）を製造例４によって得られたスチレンアクリルエマルションＥに分散させ、ガラス板上に塗布し、６０℃において乾燥させて、比較用の組成物を得た。混合割合は表１に示すとおりである。
（比較例３、４、６および７）
使用する原料の種類、量を表１または表２のように変更する以外は実施例１と同様の操作を行って比較用の組成物を得た。比較例３、４、６および７においては、有機オニウム塩に代えて比較用の凝集剤として無機の酸または塩を使用した。
【００３９】
【表１】
2005232257.tif 000002
【００４０】
【表２】
2005232257.tif 000003
【００４１】
上記実施例および比較例により得られた組成物について下記の評価を行った。評価結果を表１および表２に示した。
【００４２】
（評価項目・評価方法）
（１）分散性
組成物に含まれる層状珪酸塩が有する結晶性の消失度合いをＸ線回折により評価した。組成物粉末を試料とし、Ｘ線回折装置を用いて、Ｃｕ-Ｋαの特性Ｘ線を使用し、スキャニング速度１°／分、２θ＝０．８〜４０°の範囲で行った。結晶性を示すピークが小さいほど層状珪酸塩が良好に分散していることを意味する。
○：結晶性を示すピークが認められなかった。
△：結晶性を示すピークが明瞭に認められた。
（２）強度
組成物を２００℃で熱プレスして厚さ約２５０μｍのフィルムを作成し、得られたフィルムの強度を測定した。層状珪酸塩を含有しないフィルムの破断強度を基準とする破断強度比を求めた。
破断強度比＝層状珪酸塩含有品の破断強度／層状珪酸塩非含有品の破断強度
測定条件  引っ張り試験機：東洋ボールドウイン製ＵＴＭ−４Ｌ
測定雰囲気：２０℃、５０％ＲＨ
引っ張り速度：５０ｍｍ／分
（３）耐水性
組成物を２００℃で熱プレスして厚さ約２５０μｍのフィルムを作成し、得られたフィルムを６０℃の水に２４時間浸漬し、次の式から吸水率（％）を求めた。吸水率はゼロに近いほど望ましい。吸水率が大きいと寸法変化が生じたり、基材との密着不良が生じたりする場合がある。
吸水率＝浸漬後の含水フィルム質量／浸漬後の乾燥フィルム質量×１００−１００
（４）ガスバリア性
厚さ１００μｍのフィルムを作成し、ＪＩＳ Ｋカップ法に準拠して水蒸気透過度を測定し、層状珪酸塩を含有しないフィルムに対する透湿度比を求めた。透湿度比は大きいほど層状珪酸塩を含有する組成物からなるフィルムのガスバリア性が優れていることを意味する。
透湿度比＝層状珪酸塩非含有品の透湿度／層状珪酸塩含有品の透湿度
（５）粘度
層状珪酸塩および疎水性樹脂が分散された水性分散液の２３℃における粘度を、Ｂ型粘度計（株式会社東京計器製）により回転数６０ｒｐｍにて測定した。
【００４３】
（実施例６）
疎水性樹脂エマルションＧとして、日本ゼオン製ポリブタジエンラテックスＬＸ１１１Ａ２（固形分濃度５４％）を使用した。エマルションＧ１００質量部と製造例２で得られた１０％層状珪酸塩の水分散液Ｂ５００質量部を２０℃において２時間混合した。イオン交換水により希釈して２３℃における粘度が３５３ｍＰａ・ｓに調整された、層状珪酸塩および疎水性樹脂を含有する水分散液を得た。この分散液を、１％ステアリルベンジルジメチルアンモニウムクロライド水溶液２０００質量部に、撹拌しながら３０分かけて添加し、凝集物を析出させた。析出した凝集物を５０００質量部のイオン交換水により３回洗浄した後、フィルタープレスにより脱水処理をし、得られたケーキ状物を８０℃で乾燥させて疎水性樹脂組成物を得た。得られた疎水性樹脂組成物２０質量部とＡＢＳ樹脂８０質量部を混練し、熱可塑性樹脂組成物を得た。得られた熱可塑性樹脂組成物について粉末Ｘ線分析を行い、層状珪酸塩の分散性を評価した。粉末Ｘ線で結晶ピークは全く見られず、層状珪酸塩が良好に分散していることが確認された。
【００４４】
（比較例８）
ＡＢＳ樹脂８０質量部に、製造例３で得られた有機変性層状珪酸塩Ｃ（有機オニウム塩により予め処理された層状珪酸塩）２０質量部を混合し、混練機でよく混練りして組成物を得た。得られた組成物について粉末Ｘ線分析を行ったところ、結晶ピークが見られ層状珪酸塩の分散が充分でないことが確認された。
【産業上の利用可能性】
【００４５】
疎水性樹脂に、無機層状化合物をナノメートルオーダーで良好に分散させることができ、強度、耐水性、ガスバリア性が良好な疎水性樹脂組成物を効率よく製造することができた。得られた疎水性樹脂組成物または該疎水性樹脂組成物を含む熱可塑性樹脂組成物は、強度、耐水性、ガスバリア性が良好な被覆材料、包装材料、成形材料、充填材料などとして有用である。